(57)【特許請求の範囲】
【請求項１】
金属化され共押出しされ多層化された、空隙を含むベース層を備えた、包装用の二軸延伸ポリプロピレン多層フィルムであって、この空隙を含むベース層は、１またはそれより多い被覆層で被覆されており、この被覆層の厚さは、総計で少なくとも３μｍであり、この被覆層の外部表面は金属化されており、そしてこの金属化フィルムは、３８℃、相対周囲湿度９０％で０．５ｇ／ｍ2・日以下の水蒸気透過性、５０ｃｍ3／ｍ2・日・バール以下の酸素透過性を有する、前記フィルム。
【請求項２】
前記被覆層は、前記ベース層に、第一の上層（トップ層）として施用されていることを特徴とする、請求項１に記載のフィルム。
【請求項３】
前記被覆層が、前記ベース層に、第一の中間層および第一の上層として施用されていることを特徴とする、請求項１に記載のフィルム。
【請求項４】
前記被覆層が、少なくとも８０重量％のプロピレンホモポリマー、エチレンホモポリマー、コモノマーが３重量％未満のプロピレンコポリマー、または、コモノマーが３重量％未満のエチレンコポリマー、または、これらポリマーの混合物を含むことを特徴とする、請求項１〜３のいずれか１項に記載のフィルム。
【請求項５】
前記プロピレンコポリマーのコモノマーは、エチレンまたはブチレンであることを特徴とする、請求項４に記載のフィルム。
【請求項６】
前記プロピレンコポリマーは、エチレン含量が２．５重量％未満、融点が１５０〜１６０℃のプロピレン−エチレンコポリマーであることを特徴とする、請求項５に記載のフィルム。
【請求項７】
前記プロピレンホモポリマーは、融点が１５９〜１６２℃のアイソタクチックプロピレンホモポリマー、または、アイソタクチシティが９７％超の高度にアイソタクチックなプロピレンホモポリマー、または、メタロセン触媒を用いて製造されたプロピレンホモポリマーであることを特徴とする、請求項４に記載のフィルム。
【請求項８】
前記ベース層は、プロピレンホモポリマーから合成され、２〜１５重量％の空隙導入充填剤を含み、０．４５〜０．８５ｃｍ3／ｇの密度を有することを特徴とする、請求項１〜７のいずれか１項に記載のフィルム。
【請求項９】
前記金属化されたフィルムの光学密度は、少なくとも２．０であることを特徴とする、請求項１〜８のいずれか１項に記載のフィルム。
【請求項１０】
光学密度が２．５〜５であることを特徴とする、請求項９に記載のフィルム。
【請求項１１】
プロピレンホモポリマー、ポリエチレンホモポリマー、または、プロピレンコポリマーおよび／またはプロピレンターポリマーで製造された第二の上層を含み、この第二の上層が、前記第一の上層が存在する前記ベース層の側と反対側に付着していることを特徴とする、請求項２又は３に記載のフィルム。
【請求項１２】
前記第二の上層はシール可能であり、その厚さは０．３〜４μｍであることを特徴とする、請求項１１に記載のフィルム。
【請求項１３】
前記第二の中間層が、前記ベース層と、前記第二の上層との間に付着されることを特徴とする、請求項１２に記載のフィルム。
【請求項１４】
前記第一の上層の厚さは、４〜８μｍであることを特徴とする、請求項２に記載のフィルム。
【請求項１５】
前記第一の中間層の厚さは、少なくとも３．５μｍであり、前記第一の上層の厚さは、少なくとも０．５μｍであることを特徴とする、請求項３に記載のフィルム。
【請求項１６】
前記第一の中間層の厚さは、４〜１０μｍであり、前記第一の上層の厚さは、０．８〜３μｍであることを特徴とする、請求項１５に記載のフィルム。
【請求項１７】
水蒸気および酸素に対するバリアを有するパッケージを製造するための、請求項１〜１６に記載のフィルムの使用。
【請求項１８】
ラミネートを製造するための請求項１〜１６のいずれか１項に記載のフィルムの使用であって、前記フィルムの金属化された側は、さらなるポリプロピレンフィルム、または、ポリエチレンフィルムに対してラミネートされることを特徴とする、前記使用。
【請求項１９】
金属化しようとする不透明フィルムの表面を、金属化の前に直接プラズマを用いて処理することを特徴とする、請求項１〜１６のいずれか１項に記載のフィルムの製造方法。
【発明の詳細な説明】
【発明の分野】
【０００１】
本発明は、金属化不透明ポリプロピレンフィルム、および、その製造方法に関する。
【背景技術】
【０００２】
現在、二軸延伸ポリプロピレンフィルム（ｂｏＰＰ）は、広く様々な用途で包装フィルムとして用いられている。ポリプロピレンフィルムは、例えば、高い透明性、つや、水蒸気に対するバリア性、優れた印刷特性、剛性、穴あけ耐性などの多数の有利な使用特性を有することを特徴とする。ここ数年、透明フィルムに加えて、不透明ポリプロピレンフィルムも非常によく開発されている。特定の用途については、これらフィルムの特殊な外観（不透明度および白色度）が特に望ましい。加えて、不透明フィルムの密度は低いため、使用者は、これらフィルムを高収率で生産することができる。
【０００３】
これら多くの好ましい特性にもかかわらず、特定の欠点を補うために、ポリプロピレンフィルムはとその他の材料とを組合せなければならない分野がある。ポリプロピレンフィルムは、特に湿度および酸素に敏感なバルク製品のための単独の包装材としてはこれまで成功していない。例えば、スナックの包装の分野で、水蒸気バリアと酸素バリアはいずれも重要な役割を有する。わずか３％の水吸収でも、ポテトチップスなどのスナック品目は、消費者が食べられないと思うほどべとべとになる。加えて、酸素バリアは、スナック品目に含まれる脂肪が、光酸化によって敗油性の味を引き起こさないことを確実にしなければならない。これらの包装材としての必要条件は、ポリプロピレンフィルム単独では充足されない。
【０００４】
空隙を含むベース層を有するポリプロピレンフィルムのバリア特性は、さらにより多くの問題があるが、なぜなら、これらのタイプのフィルムにおいて、ベース層中の空隙により水蒸気バリアがさらに損なわれるためである。例えば、透明二軸延伸ポリプロピレンフィルムの２５μｍの水蒸気バリアは、３８℃で、約４．４ｇ／ｍ2・日である。相当するバリア値は、厚さ３５μｍの空隙を含むベース層を有する不透明フィルムによってのみ達成される。酸素バリアは、透明および不透明ポリプロピレンフィルムのいずれにおいても、多くの用途においてまったく不十分である（＞２０００ｃｍ3／ｍ2・日・バール）。
【０００５】
金属化によるｂｏＰＰのバリア特性の改善により、水蒸気透過性と酸素透過性がいずれも顕著に減少することがわかっている。一般的に、不透明フィルムのバリアは、金属化を行わないと透明フィルムのバリアに比べて顕著に悪いため、不透明フィルムは金属化に用いられない。金属化前のベースフィルムのバリアが良好であれば、金属化フィルムのバリアも良好である。例えば、２０μｍ透明ｂｏＰＰフィルムの酸素透過性は、金属化とさらなる２０μｍ透明フィルムでのラミネーションによって、約４０ｃｍ3／ｍ2・日・バールに減少することも可能である（ＶＲ  Ｉｎｔｅｒｐａｃｋ  ９９  Ｓｐｅｃｉａｌ  Ｄ２８  “Ｄｅｒ  ｇｅｗｉｓｓｅ  Ｋｎａｃｋ［ｔｈｅ  ｓｐｅｃｉａｌ  ｓｎａｐ］”を参照）。
【０００６】
いくつかの用途において、透明金属化フィルムに関してわかっているように、優れたバリアと、空隙を含むフィルムの特殊な不透明な外観とが組み合わされる、すなわち、金属化不透明バリアフィルムが提供される。不透明フィルムの既知の不良なバリアの初期値を補うために、例えばＰＶＯＨ、ＰＶＤＣまたはＥＶＯＨで製造されたバリアのコーティングを金属化の前に施用し、金属化しようとする基板の透過性を減少させる。コーティング上に金属化を行うと、不透明フィルムでも優れたバリア値を達成することができる。しかしながら、この目的達成は、２つのコストがかかる仕上げ工程が必要なため、かなり非経済的である。
【０００７】
いくつかの用途において、ｂｏＰＰフィルムはまた、見た目の印象の考慮だけのために金属化される。この場合において、実際にはより優れたバリアがなくても、高品質パッケージの印象を消費者に与えることができる。これらの場合において、金属化フィルムへの必要条件は、比較的重要ではない。金属化フィルムは、均一な外観と十分な金属接着が達成されればよい。得られたバリアは機能をもたず、金属化によってもほんのわずかしか改善されない。
【０００８】
ＤＥ３９３３６９５は、ポリプロピレンで製造されたベース層、および、特殊なエチレン−プロピレンコポリマーから合成された少なくとも１つの上層からなるシールされていないフィルムを説明している。このコポリマーは、エチレン含量が１．２〜２．８重量％、分配率が＞１０、融解エンタルピーが＞８０Ｊ／ｇ、メルトフローインデックスが３〜１２ｇ／１０分（２１．６Ｎおよび２３０℃）を特徴とする。説明によれば、印刷特性と見た目の特性を改善するには、このコポリマーの特性をこの狭い限定の範囲内に維持なければならない。この文献は、全体的に透明フィルムに関連するものである。
【発明の開示】
【発明が解決しようとする課題】
【０００９】
本発明は、酸素および水蒸気に対して優れたバリアを有する不透明フィルムを提供する目的に基づく。もちろん、本フィルムの使用に関する一般的な使用特性も維持されなければならない。
【課題を解決するための手段】
【００１０】
本発明の根底にある目的は、共押出しされた、多層化された、二軸延伸ポリプロピレン多層フィルムによって達成され、本フィルムにおいて、共押出しフィルムの少なくとも１つの外部表面が金属化されており、空隙を含むベース層を含み、この空隙を含むベース層は１またはそれ以上の層によって被覆されており、この被覆層の厚さは、総計で少なくとも３μｍであり、金属化フィルムの水蒸気透過性は、３８℃、相対周囲湿度９０％で、０．５ｇ／ｍ2・日以下であり、酸素透過性は、５０ｃｍ3／ｍ2・日・バール以下である。
【００１１】
本発明で定義されるように、ベース層は、本フィルムにおいて、本フィルムの総厚さの４０％超、好ましくは５０％超を構成する層である。可能な実施形態において、被覆層をベース層に直接施用してもよく、それにより、本フィルムの第一の上層（トップ層）が形成される。この実施形態において、第一の上層の厚さは、少なくとも３μｍ、好ましくは４〜８μｍである。さらなる実施形態において、この第一の上層と、空隙を含むベース層との間にさらなる層を追加で付着させてもよく、それにより、１またはそれ以上の第一の中間層が形成される。上層は、金属化されていない共押出しフィルムの外部層を形成する。この実施形態において、上層と中間層の総厚さは、少なくとも３μｍ、好ましくは４〜８μｍであり、上層の最小厚さは通常、０．５μｍであり、それゆえに、対応する第一の中間層の最小厚さは、２．５μｍである。ベース層の反対側に、第二の任意の上層をベース層に直接施用してもよい。その上、一実施形態において、本フィルムの中間層に両方の上層が施用される。
【００１２】
驚くべきことに、本フィルムのベース層が空隙を含み、１またはそれ以上の追加の層によって被覆層されており、この層の総厚さは、少なくとも３μｍである場合、本フィルムは、金属化後に優れたバリアを有することが見出された。金属化は、第一の上層の外部表面に形成される。
【００１３】
驚くべきことに、この基準により、非金属化不透明フィルムで特殊なバリア特性が存在していなくても、また、その他の特殊な基準、例えばコーティング、金属化されていない基板を改善するためにが用いられていなくても、金属化後に本フィルムのバリアは顕著に改善される。
【００１４】
本発明に係る不透明フィルムは、不透明フィルムにもともと備えられていない優れたバリア値を有することを特徴とする。本発明に係る不透明金属化フィルムの水蒸気透過性は、一般的に、３８℃、相対周囲湿度９０％で、≦０．５ｇ／ｍ2・日であり、好ましくは０．０５〜０．３ｇ／ｍ2・日の範囲である。酸素透過性は、好ましくは≦５０ｃｍ3／ｍ2・日・バール、好ましくは５〜３０ｃｍ3／ｍ2・日・バール、特に５〜２５ｃｍ3／ｍ2・日・バールである。
【００１５】
金属化しようとする不透明フィルムの外側の共押出しされた上層は、エチレンホモポリマーで製造されたアイソタクチックプロピレンホモポリマー、または、コモノマー含量が低いプロピレンまたはエチレンの共重合体から合成してもよい。一般的に、金属化しようとする第一の上層は、上述のポリマー、または、それらの混合物を、少なくとも８０重量％、好ましくは８５〜＜１００重量％、特に９５〜９９重量％含む。
【００１６】
適切なプロピレンホモポリマーは、１００重量％のプロピレン単位から合成され、融点が１６０℃またはそれ以上、好ましくは１６２℃のアイソタクチックプロピレンホモポリマーである。一般的に、これらポリプロピレンホモポリマーのメルトフローインデックスは、２３０℃、２１．６Ｎ（ＤＩＮ５３７３５）の力で、１〜１０ｇ／１０分、好ましくは２〜８ｇ／１０分である。第一の上層にとって好ましいプロピレンポリマーとしては、アタクチックの比率が１０重量％、好ましくは＜５重量％のアイソタクチックプロピレンホモポリマーが代表的である。明示された重量パーセントは、特定のポリマーに関連する。さらなる実施形態において、アイソタクチックポリプロピレンは、アイソタクチシティが９５％の高度にアイソタクチックなポリプロピレンであってもよい。このタイプのマテリアルは、関連技術においてそれ自体は既知であり、ＨＣＰＰ（高結晶性ポリプロピレン）とも呼ばれる。必要に応じて、メタロセン触媒を用いて製造されるアイソタクチックポリプロピレンを選択することもできる。これらメタロセンポリプロピレンは、好ましくは、限定された分子量分布（Ｍｗ／Ｍｎ＜２）で区別される。
【００１７】
適切なポリエチレンとしては、例えば、ＨＤＰＥまたはＬＤＰＥポリマーが挙げられ、これらは、そのものは既知の方法で、ｂｏＰＰフィルムにおいて金属化しようとする層として用いられている。
【００１８】
コモノマー含量が低い共重合体のコモノマーは、一般的に、＜３重量％、好ましくは０．１〜２．５重量％である。このような、包含させようとするコモノマー成分は、可能な限りベースポリマー鎖に分配させるため、これら共重合体はまたランダムコポリマーまたはランダムターポリマーとも呼ばれる。特に、＜２．５重量％の低いエチレン含量を有し、融点が１５０〜１６５℃のプロピレンコポリマーが好ましい。これらマテリアルは、それ自体既知であり、例えばＥＰ０３６１２８０またはＤＥ３９３３６９５で、それらの比較的低いエチレン含量のために「ミニコポ（ｍｉｎｉｃｏｐｏ）」としても説明されている。例えば、これらプロピレン−エチレンコポリマーのエチレン含量は、１．２〜２．８重量％、特に１．２〜２．３重量％、好ましくは１．５〜＜２重量％であり、融点は、１５０〜１５５℃であり、融解エンタルピーは、９０〜１００Ｊ／ｇであり、メルトフローインデックスは、３〜１５ｇ／１０分、好ましくは３〜９ｇ／１０分（２３０℃、２１．６Ｎ  ＤＩＮ５３７３５）である。さらに、エチレン含量が＜１重量％、好ましくは０．０５〜０．７重量％のプロピレン−エチレンコポリマーを用いてもよく、これらは、例えばＵＳ５，９５８，５６６で説明されている。原則的には、２．５重量％未満の低いブチレン含量を有するプロピレンコポリマーも使用可能である。これらポリマーもそれ自体既知であり、文献ですでに説明されており、市販されている。本発明において、引用された出版物と、これら出版物におけるこれらポリマーの説明を特に参照する。
【００１９】
上記の主成分に加えて、第一の上層は、粘着防止剤、安定剤、および／または中和剤のような典型的な添加剤を、所定の有効量で含んでもよい。金属化に関して、上層には、金属化される能力を損なう添加剤を含むべきではなく、また含むのなら最少量で含まれるべきである。これは、例えば移動潤滑剤または静電防止剤にも当てはまる。
【００２０】
金属の接着を改善するために、第一の上層の表面は、一般的に、そのものは既知の方法で、コロナ、フレームまたはプラズマを用いて表面張力を高める方法で処理される。典型的には、このようにして処理された、まだ金属化されていない上層の表面張力は、３５〜４５ｍＮ／ｍの範囲である。
【００２１】
必要に応じて、ベース層はまた、複数の層によって被覆されていてもよく、すなわち、上述した第一の上層に加えて、少なくとも１つの、ポリオレフィンで製造された場合によっては複数の中間層を、その下に付着させる。この第一の中間層は、一般的に、少なくとも８０重量％、好ましくは９５〜１００重量％、特に９８〜＜１００重量％のプロピレンホモポリマーを含む。この主成分に加えて、第一の中間層は、例えば安定剤および／または中和剤、同様にＴｉＯ2のような顔料などの典型的な添加剤を所定の有効量で含んでもよい。本発明において、第一の中間層の厚さは、４〜１０μｍ、好ましくは５〜８μｍの範囲である。
【００２２】
原則的には、第一の上層に関して上述した全てのマテリアルは、中間層のためのポリオレフィンとして用いてもよい。しかしながら、中間層のためのポリマーの選択は、比較的重要ではなく、上記の説明されたコモノマー成分量が低いホモポリマーまたはコポリマーおよびターポリマーに加えて、二軸延伸フィルムに一般的に用いられるその他の原材料、特にその他の共重合体も使用可能である。このタイプの共重合体は、以下で第二の中間層および第二の上層に関して詳細に説明する。しかしながら、これら可能なポリマーのなかでも、融点が１５５〜１６５℃、好ましくは１６０〜１６２℃であり、一般的にメルトフローインデックスが、２３０℃、２１．６Ｎ（ＤＩＮ５３７３５）の力で、１〜１０ｇ／１０分、好ましくは２〜８ｇ／１０分であるアイソタクチックプロピレンホモポリマーが好ましい。
【００２３】
白色の第一の中間層を有する実施形態において、一般的に、２〜１５重量％、好ましくは３〜１０重量％のＴｉＯ2を含む。適切なＴｉＯ2は、以下でベース層に関して詳細に説明される。このタイプの着色された中間層は、「見た目の」バリアとしてとして有利に作用し、金属コーティングが本フィルムの反対の不透明な側に透けて見えないようにし、本フィルムにおいて、この不透明な側に有利な白色の外観を提供する。
【００２４】
本発明に係るフィルムはまた、ベース層に存在する空隙を特徴とし、それにより、本フィルムに不透明な外観が提供されりう。本発明で定義される「不透明フィルム」は、光透過率（ＡＳＴＭ−Ｄ１００３−７７）が最大７０％、好ましくは最大５０％の不透明フィルムを意味する。
【００２５】
多層フィルムのベース層は、ポリオレフィン、好ましくはプロピレンポリマー、および、空隙導入充填剤を含み、同様に、必要に応じて、さらなる典型的な添加剤を所定の有効量で含む。一般的に、ベース層は、ポリオレフィンを、それぞれの場合の層の重量に対して、少なくとも７０重量％、好ましくは７５〜９８重量％、特に８５〜９５重量％で含む。さらなる実施形態において、ベース層は、顔料、特にＴｉＯ2をさらに含んでもよい。
【００２６】
ベース層のポリオレフィンとして、プロピレンポリマーが好ましい。これらプロピレンポリマーは、９０〜１００重量％、好ましくは９５〜１００重量％、特に９８〜１００重量％のプロピレン単位を含み、融点は、１２０℃またはそれ以上、好ましくは１５０〜１７０℃であり、一般的に、メルトフローインデックスは、２３０℃、２１．６Ｎ（ＤＩＮ５３７３５）の力で、１〜１０ｇ／１０分、好ましくは２〜８ｇ／１０分である。ベース層のためのプロピレンポリマーとしては、アタクチックの比率が１５重量％またはそれ未満のアイソタクチックプロピレンホモポリマー、エチレン含量が５重量％またはそれ未満のエチレンとプロピレンのコポリマー、オレフィン含量が５重量％またはそれ未満のＣ4〜Ｃ8オレフィンとのプロピレンコポリマー、エチレン含量が１０重量％またはそれ未満であり、ブチレン含量が１５重量％またはそれ未満のプロピレン、エチレンおよびブチレンのターポリマーが好ましく、アイソタクチックプロピレンホモポリマーが特に好ましい。明示された重量％は、特定のポリマーに関連する。
【００２７】
その上、上記のプロピレンホモポリマーおよび／またはコポリマーおよび／またはターポリマー、および、その他のポリオレフィン（特に２〜６個のＣ原子を有するモノマーから製造されたもの）の混合物も適切であり、このような混合物は、少なくとも５０重量％、特に少なくとも７５重量％のプロピレンポリマーを含む。ポリマー混合物における適切なその他のポリオレフィンは、ポリエチレンであり、特にＨＤＰＥ、ＭＤＰＥ、ＬＤＰＥ、ＶＬＤＰＥ、および、ＬＬＤＰＥであり、これらポリオレフィンの比率は、それぞれ、ポリマー混合物に対して１５重量％を超過しない。
【００２８】
本フィルムの不透明ベース層は、一般的に、空隙導入充填剤を含み、これらは、不透明ベース層の重量に対して、最大３０重量％、好ましくは２〜２５重量％、特に２〜１５重量％の量で含まれる。
【００２９】
本発明で定義されるように、空隙導入充填剤は、ポリマーマトリックスと不相容性であり、フィルムが延伸される際に空隙様の洞が形成される固体粒子であり、空隙のサイズ、タイプおよび数は、固体粒子の量およびサイズ、ならびに、延伸条件（例えば延伸率および延伸温度）に応じて変化する。空隙は密度を減少させ、本フィルムに特徴的な真珠光沢のような不透明な外観を付与し、これは、「空隙／ポリマーマトリックス」の境界における光散乱によって生じる。固体粒子そのものでの光散乱は、一般的に、本フィルムの不透明度に比較的わずかしか寄与していない。典型的には、効果的な量、すなわち不透明さを生じさせる量で空隙を発生させるために、空隙導入充填剤の最小サイズは１μｍである。一般的に、粒子の平均粒径は、１〜６μｍ、好ましくは１〜４μｍである。粒子の化学的性質は、付随的なものである。
【００３０】
ポリプロピレンと不相容性の典型的な空隙導入充填剤としては、無機および／または有機マテリアル、例えば酸化アルミニウム、硫酸アルミニウム、硫酸バリウム、炭酸カルシウム、炭酸マグネシウム、ケイ酸塩、例えばケイ酸アルミニウム（カオリンクレイ）およびケイ酸マグネシウム（タルカム）、ならびに、二酸化ケイ素が挙げられ、なかでも炭酸カルシウムおよび二酸化ケイ素が好ましく使用される。有機性充填剤として、一般的に用いられるベース層のポリマーと不相容性のポリマーも考慮されており、特に、ＥＰ−Ａ−０６２３４６３で説明されているような環式オレフィン（ＣＯＣ）、ポリエステル、ポリスチレン、ポリアミドおよびハロゲン化有機ポリマーと、ポリエステル（例えばポリブチレンテレフタレートおよびシクロオレフィン系コポリマー）とのコポリマーが好ましい。不相容性マテリアルおよび／または不相容性ポリマーは、本発明の定義によれば、マテリアルおよび／またはポリマーが、独立した粒子および／または独立した相として本フィルムに存在するものを意味する。
【００３１】
さらなる実施形態において、ベース層は、顔料をさらに含んでもよく、例えば、０．５〜１０重量％、好ましくは１〜８重量％、特に１〜５重量％の量で含む。この明細は、ベース層の重量に関連する。
【００３２】
本発明で定義されるように、顔料は、フィルムを延伸した際に記載の実質的に空隙を形成しない不相容性の粒子である。顔料の着色作用は、粒子そのものによって生じる。用語「顔料」は、一般的に、平均粒径が０．０１から、最大１μｍの範囲であり、フィルムを白色くする「白色顔料」、または、フィルムを色付けするか、または黒くする「着色顔料」の両方をを意味する。一般的に、顔料の平均粒径は、０．０１〜１μｍ、好ましくは０．０１〜０．７μｍ、特に０．０１〜０．４μｍの範囲である。
【００３３】
典型的な顔料は、酸化アルミニウム、硫酸アルミニウム、硫酸バリウム、炭酸カルシウム、炭酸マグネシウム、ケイ酸塩、例えばケイ酸アルミニウム（カオリンクレイ）およびケイ酸マグネシウム（タルカム）、二酸化ケイ素、および、二酸化チタン、のような物質であり、なかでも、白色顔料、例えば炭酸カルシウム、二酸化ケイ素、二酸化チタン、および、硫酸バリウムが好ましく用いられる。二酸化チタンが特に好ましい。関連技術において、ＴｉＯ2の様々な改変およびコーティングがそれ自体既知である。
【００３４】
本フィルムの密度は、実質的に、ベース層の密度によって決定される。一般的に、空隙を含むベース層の密度は、より大量のＴｉＯ2により空隙の密度減少効果が補填されない場合、空隙によって減少する。一般的に、不透明ベース層の密度は、０．４５〜０．８５ｇ／ｃｍ3の範囲である。本フィルムの密度は、説明された白色〜不透明の実施形態において広範囲で様々であってよく、一般的に、０．５〜０．９５ｇ／ｃｍ3、好ましくは０．６〜０．９ｇ／ｃｍ3の範囲である。原則的に、密度は、ＴｉＯ2の添加によって高くなるが、同時に、ベース層中の空隙導入充填剤によって減少する。密度を高めるＴｉＯ2をまったく含まないベース層について、不透明ベース層の密度は、好ましくは、０．４５〜０．７５ｇ／ｃｍ3の範囲であり、白色〜不透明ベース層については、０．６〜０．９ｇ／ｃｍ3の範囲が好ましい。
【００３５】
本フィルムの総厚さは、一般的に、２０〜１００μｍ、好ましくは２５〜６０μｍ、特に３０〜５０μｍの範囲である。ベース層の厚さは、それに対応して、１０〜５０μｍ、好ましくは１０〜４０μｍである。
【００３６】
さらなる好ましい実施形態において、本フィルムは、さらなる層を含み、ベース層の反対側に施用される。第二の上層を含めて、４層のフィルムが形成される。第二の中間層とそれに施用された第二の上層をさらに有する実施形態においては、５層のフィルムが形成される。これらの実施形態において、第二の上層の厚さは、一般的に、０．５〜３μｍであり、中間層は、１〜８μｍの範囲である。中間層と上層とからなる組合せの総厚さは、有利には２〜８μｍである。さらなる層としては、シール可能な層が好ましく、これらの層は、加熱シールされていてもよいし、冷却シールされてもよく、いずれも本発明において考慮される。また、冷却シールコーティングを、ベース層の表面に直接施用してもよい。しかしながら、一般的に、まずベース層をポリマー上層で被覆し、このポリマー上層に冷却シールコーティングを施用することが好ましい。
【００３７】
追加の上層と中間層は、一般的に、少なくとも８０重量％、好ましくは９０以上１００重量％未満のオレフィン系ポリマーまたはそれらの混合物を含む。適切なポリオレフィンとしては、例えば、ポリエチレン、プロピレンコポリマー、および／またはプロピレンターポリマー、同様に、プロピレンホモポリマー（ベース層に関して上述した）が挙げられる。
【００３８】
適切なプロピレンコポリマーまたはターポリマーは、一般的には、コモノマーとして、少なくとも５０重量％のプロピレン、ならびに、エチレンおよび／またはブチレン単位から合成される。好ましい共重合体は、それぞれコポリマーの総重量に対して、エチレン含量が２〜１０重量％、好ましくは５〜８重量％のランダムエチレン−プロピレンコポリマー、または、ブチレン含量が４〜２５重量％、好ましくは１０〜２０重量％のランダムプロピレン−ブチレン−１コポリマー、または、それぞれターポリマーの総重量に対して、エチレン含量が１〜１０重量％、好ましくは２〜６重量％、および、ブチレン−１含量が３〜２０重量％、好ましくは８〜１０重量％のランダムエチレン−プロピレン−ブチレン−１ターポリマーである。これらコポリマーおよびターポリマーのメルトフローインデックスは、一般的に、３〜１５ｇ／１０分、好ましくは３〜９ｇ／１０分（２３０℃，２１．６Ｎ  ＤＩＮ５３７３５）であり、それらの融点は、７０〜１４５℃、好ましくは９０〜１４０℃（ＤＳＣ）である。
【００３９】
適切なポリエチレンとしては、例えば、ＨＤＰＥ、ＭＤＰＥ、ＬＤＰＥ、ＶＬＤＰＥ、および、ＬＬＤＰＥが挙げられ、なかでも、ＨＤＰＥおよびＭＤＰＥタイプが特に好ましい。ＨＤＰＥは、一般的に、ＭＦＩ（５０Ｎ／１９０℃）が＞０．１〜５０ｇ／１０分、好ましくは０．６〜２０ｇ／１０分（ＤＩＮ５３７３５に従って測定）、および、粘度係数（ＤＩＮ５３７２８第４部、または、ＩＳＯ１１９１に従って測定）が、１００〜４５０ｃｍ3／ｇ、好ましくは１２０〜２８０ｃｍ3／ｇの範囲である。結晶度は、３５〜８０％、好ましくは５０〜８０％である。密度（２３℃で、ＤＩＮ５３４７９方法Ａに従って測定された、または、ＩＳＯ１１８３）は、＞０．９４〜０．９６ｇ／ｃｍ3の範囲である。ＤＳＣを用いて測定された融点（融解曲線の最大値、加熱速度２０℃／分）は、１２０〜１４０℃の間である。一般的に、適切なＭＤＰＥのＭＦＩ（５０Ｎ／１９０℃）が、＞０．１〜５０ｇ／１０分、好ましくは０．６〜２０ｇ／１０分（ＤＩＮ５３７３５に従って測定）である。密度（２３℃で、ＤＩＮ５３４７９方法Ａに従って測定された、または、ＩＳＯ１１８３）は、＞０．９２５〜０．９４ｇ／ｃｍ3の範囲である。ＤＳＣ（融解曲線の最大値、加熱速度２０℃／分）を用いて測定された融点は、１１５〜１３０℃である。
【００４０】
このフィルム側の外観に関して、プロピレンホモポリマー中間層と、シール可能な上層を有する実施形態が好ましい。この場合において、中間層は、少なくとも８０重量％、好ましくは８５〜９８重量％のプロピレンホモポリマーから合成され、その厚さは、少なくとも２μｍ、好ましくは２．５〜６μｍである。外観、特に白色度を改善するために、この中間層に、ベース層に関して上述した顔料が添加され、特に、ＴｉＯ2を、中間層の重量に対して、２〜１２重量％、好ましくは３〜８重量％の量で添加される。
【００４１】
一般的に、この方法で、シール層を、白色にした中間層に、０．３〜４μｍの厚さで施用する。この目的のために、典型的な、プロピレンコポリマーまたはプロピレンターポリマーで製造されたシール層が考慮される。適切なプロピレンコポリマーまたはターポリマーは、一般的に、コモノマーとして、少なくとも５０重量％のプロピレン、ならびに、エチレンおよび／またはブチレン単位から合成される。それぞれコポリマーの総重量に対して、エチレン含量が２〜１０重量％、好ましくは５〜８重量％のランダムエチレン−プロピレンコポリマー、または、ブチレン含量が４〜２５重量％、好ましくは１０〜２０重量％のランダムプロピレン−ブチレン−１コポリマー、または、それぞれターポリマーの総重量に対して、エチレン含量が１〜１０重量％、好ましくは２〜６重量％、および、ブチレン−１含量が３〜２０重量％、好ましくは８〜１０重量％のランダムエチレン−プロピレン−ブチレン−１ターポリマーが好ましい。これらコポリマーおよびターポリマーのメルトフローインデックスは、一般的に、３〜１５ｇ／１０分、好ましくは３〜９ｇ／１０分（２３０℃，２１．６Ｎ  ＤＩＮ５３７３５）であり、それらの融点は、７０〜１４５℃、好ましくは９０〜１４０℃（ＤＳＣ）である。
【００４２】
これらの実施形態は、金属コーティングの反対側の特に有利な外観を特徴とする。二酸化チタンを添加することにより、このフィルムの「不透明な」側が灰色がかって見え、白色の外観を損なう原因となる金属コーティングの透き通しが効果的に防がれる。
【００４３】
本フィルムがチョコレート製品のパッケージとして用いられている場合、金属化された側（接着促進剤の施用後）、または、「不透明な側」の表面のいずれかに、冷却シール接着剤が提供される。加えて、本フィルムは、通常のシール可能なフィルムとして用いてもよく、この場合、パッケージの製造は、加熱シールによって行われる。
【００４４】
必要に応じて、本フィルムはまた、粉末バルク製品のためのパウチパッケージとして用いてもよい。このタイプの用途のために、第二の中間層に、必要に応じて第二の上層に、説明されたプロピレンコポリマーおよび／またはターポリマー、および、引用されたポリエチレンで製造された混合物が特に用いられる。これら混合物は、パウチが粉末バルク製品の包装に用いられる場合、本フィルムのシール特性の面で特に有利である。本発明の粉末を包装する方法を用いて、シール領域の汚染を効果的に防ぐことが可能である。このような汚染は、シール中に問題を生じることが多い。汚染された領域では、シールの接着が減少するか、または、強度がなくなることもあり、シール接合の強固さが損なわれる。驚くべきことに、シール層がプロピレンポリマーとポリエチレンの混合物から合成される場合、シールの際に、汚染はほんのわずかしか干渉しないか、または、まったく干渉しない。この目的のために、ＨＤＰＥおよび／またはＭＤＰＥを含み、ＨＤＰＥまたはＭＤＰＥの比率が１０〜５０重量％、特に１５〜４０重量％の上層の混合物が特に有利である。
【００４５】
さらなる用途において、本発明に係るフィルムは、ラミネートに加工してもよい。この目的のために、金属化された側は、好ましくは、不透明または透明のポリプロピレンまたはポリエチレンフィルムに対してラミネートされる。この複合材は、脂肪質の食品、例えば乾燥粉末またはスナックを包装するのに好ましく用いられる。
【００４６】
上述したように、本フィルムの全ての層は、好ましくは、中和剤、および、安定剤を所定の有効量で含む。
エチレン、プロピレンおよびその他のオレフィンポリマーに典型的な安定化化合物を、安定剤として用いてもよい。添加量は、０．０５〜２重量％の間である。フェノール系安定剤、アルカリ／アルカリ土類金属のステアリン酸塩、および、アルカリ／アルカリ土類金属の炭酸塩が、特に適切である。フェノール系安定剤は、好ましくは、０．１〜０．６重量％、特に０．１５〜０．３重量％の量であり、モル質量は５００ｇ／ｍｏｌ超である。ペンタエリトリチル−テトラキス−３−（３，５−ジ−ｔ−ブチル−４−ヒドロキシフェニル）−プロピオネート、または、１，３，５−トリメチル−２，４，６−トリス（３，５−ジ−ｔ−ブチル−４−ヒドロキシベンジル）ベンゼンは、特に有利である。
【００４７】
中和剤は、好ましくは、ステアリン酸カルシウム、および／または、炭酸カルシウム、および／または、平均粒度が最大  ０．７μｍであり、絶対粒度が１０μｍ未満であり、比表面積が少なくとも４０ｍ2／ｇである合成ジハイドロタルサイト（ＳＨＹＴ）である。一般的に、中和剤は、層に対して５０〜１０００ｐｐｍの量で用いられている。
【００４８】
好ましい実施形態において、粘着防止剤が、金属化しようとする上層と、反対側の上層の両方に添加される。
適切な粘着防止剤は、無機添加剤、例えば二酸化ケイ素、炭酸カルシウム、ケイ酸マグネシウム、ケイ酸アルミニウム、リン酸カルシウム等、および／または、不相容性ポリマー、例えばポリメチルメタクリレート（ＰＭＭＡ）  ポリアミド、ポリエステル、ポリカーボネートであり、なかでも、ポリメチルメタクリレート（ＰＭＭＡ）、二酸化ケイ素および二酸化炭素が好ましい。粘着防止剤の有効量は、特定の上層に対して、０．１〜２重量％、好ましくは０．１〜０．５重量％の範囲である。ＥＰ−Ａ−０２３６９４５、および、ＤＥ−Ａ−３８０１５３５で説明されているように、平均粒度は、１〜６μｍ、特に２〜５μｍの間であり、粒子の形状は球状のものが特に適切である。
【００４９】
その上、本発明は、そのものは既知の共押出し法に従って、本発明に係る多層フィルムを製造するための方法に関し、テンター法が特に好ましい。
この方法の際に、本フィルムの個々の層に対応するメルトを、シートダイを通過して共押出し、このようにして得られたフィルムを引き出して１またはそれ以上のロール上で固化させ、それに続いて、このフィルムを延伸し（配向させる）、延伸されたフィルムを熱固定し、場合によっては、処理のために提供された表面層上をプラズマ、コロナまたはフレーム処理する。
【００５０】
特に、この目的のために、押出し方法でよくみられるように、個々の層のポリマーおよび／またはポリマー混合物を押出機で圧縮して液化し、空隙導入充填剤、およびその他の添加される可能性がある添加剤は、ポリマーおよび／またはポリマー混合物にあらかじめ含ませておいてもよい。あるいは、これら添加剤は、マスターバッチを介して含ませてもよい。
【００５１】
次に、メルトを、合流させてシートダイを同時通過させてプレスし、押出しされた多層フィルムを、冷却および固化されるように、５〜１００℃、好ましくは１０〜５０℃の温度で１またはそれ以上のドローオフロール上に引き出す。
【００５２】
次に、このようにして得られたフィルムを、押出し方向にに向かって縦と横に延伸し、これにより、分子鎖の配向が起こる。縦延伸は、好ましくは、８０〜１５０℃の温度で、便宜上、望ましい延伸比に従って異なる速度での２つのロールを稼動させることによって行われ、横延伸は、好ましくは、１２０〜１７０℃の温度で、対応する幅出機を用いて行われる。縦延伸比は、４〜８、好ましくは４．５〜６の範囲である。横延伸比は、５〜１０、好ましくは７〜９の範囲である。
【００５３】
フィルムの延伸の後、それらを熱固定（熱処理）し、フィルムは、１００〜１６０℃の温度で約０．１〜１０秒間保持される。その後、そのフィルムを、典型的な方法で、巻き取り装置を用いて巻き取る。
【００５４】
好ましくは、二軸延伸の後に、フィルムの一方または両方の表面を、既知の方法のいずれか一つに従って、プラズマ、コロナ、または、火炎処理する。処理強度は、一般的に、３５〜５０ｍＮ／ｍ、好ましくは３７〜４５ｍＮ／ｍ、特に３９〜４０ｍＮ／ｍの範囲である。
【００５５】
コロナ処理のために、このフィルムは、電極として用いられた２つの導体要素の間に導かれ、スプレーまたはコロナ放出が起こるような高電圧を、電極間に印加し、通常は交流電圧（約１０，０００Ｖ、および、１０，０００Ｈｚ）である。スプレーまたはコロナ放出によって、フィルム表面上の空気はイオン化され、フィルム表面の分子と反応し、実質的に非極性のポリマーマトリックスで極性の相互作用が起こる。処理強度は、典型的な範囲内であり、好ましくは３７〜４５ｍＮ／ｍである。
【００５６】
そのものは既知の方法に従って、共押出しされた多層フィルムに、第一の上層の外部表面上で、好ましくはアルミニウムで製造された金属コーティングが提供される。この金属化は、減圧室で行われ、ここで、アルミニウムを蒸発させ、フィルム表面に沈着させる。好ましい実施形態において、金属化しようとする表面は、金属化の前に直接プラズマ処理を受ける。金属コーティングの厚さは、一般的に、金属化フィルムの光学密度と相関しており、すなわち金属コーティングが厚ければ、金属化フィルムの光学密度より高くなる。一般的に、本発明に係る金属化フィルムの光学密度は、少なくとも２、特に２．５〜４である。
【００５７】
以下の測定方法を用いて、原材料とフィルムを特徴付けた：
メルトフローインデックス
メルトフローインデックスを、ＤＩＮ５３７３５に従って、２１．６Ｎのロード、２３０℃で測定した。
【００５８】
光学密度
光学密度は、所定の光線の透過度の測定値である。測定は、東芝アソシエイツ社（Ｔｏｂｉａｓ  Ａｓｓｏｃｉａｔｅｓ  Ｉｎｃ．）製のタイプＴＣＸのデンシトメーターを用いて行われた。光学密度は、寸法なしで特定される相対値である。
【００５９】
水蒸気および酸素透過性
ＤＩＮ５３１２２第２部に従って、水蒸気透過性を決定した。索引番号ＤＩＮ５３３８０第３部に従って、周囲湿度約５０％で、酸素バリア効果を決定した。
【００６０】
エチレン含量の決定
コポリマーのエチレン含量を、13Ｃ  ＮＭＲ分光分析を用いて決定した。ブルカー・アバンス３６０（Ｂｒｕｋｅｒ  Ａｖａｎｃｅ３６０）の原子共鳴分光装置を用いて、測定を行った。特徴付けようとするコポリマーをテトラクロロエタンに溶解させ、１０％混合物を得た。参照標準として、オクタメチルテトラシロキサン（ＯＴＭＳ）を添加した。原子共鳴分スペクトルを１２０℃で測定した。Ｊ．Ｃ．Ｒａｎｄａｌｌ  Ｐｏｌｙｍｅｒ  Ｓｅｑｕｅｎｃｅ  Ｄｉｓｔｒｉｂｕｔｉｏｎ  （アカデミック・プレス（Ａｃａｄｅｍｉｃ  Ｐｒｅｓｓ），ニューヨーク，１９７７年）で説明されているようにスペクトルを解析した。
【００６１】
融点および融解エンタルピー
融点および融解エンタルピーを、ＤＳＣ（示差走査熱量測定）測定（ＤＩＮ５１００７、および、ＤＩＮ５３７６５）を用いて決定した。特徴付けようとする原材料の数ミリグラム（３〜５ｍｇ）を、示差熱量計で、加熱速度２０℃／分で加熱した。熱出納を温度に対してプロットし、融点は、融解曲線の最大値として決定し、融解エンタルピーは、特定の溶融ピーク面積として決定した。
【００６２】
密度
密度を、ＤＩＮ５３４７９の方法Ａに従って決定した。
表面張力
表面張力を、ＤＩＮ５３３６４によるインク方法によって決定した。
【００６３】
以下の実施例によって、本発明を説明する。
【実施例】
【００６４】
実施例１：
共押出し法に従って、シートダイから、２４０〜２７０℃で、５層の前駆フィルムを押出した。まず、この前駆フィルムを冷却ロール上に引き出し、冷却した。その後、前駆フィルムを縦および横方向に配向させ、最終的に固定した。第一の上層の表面をコロナを用いて前処理し、表面張力を高めた。５層のフィルムの層構造は、第一の上層／第一の中間層／ベース層／第二の中間層／第二の上層である。本フィルムの個々の層の組成は、以下の通りである：
第一の上層（０．５μｍ）：
〜１００重量％のエチレン−プロピレンコポリマー、そのエチレン比率は、１．７重量％（コポリマーに対して）、融点は１５５℃；および、メルトフローインデックスは、２３０℃、２．１６ｋｇロード（ＤＩＮ５３７３５）で８．５ｇ／１０分であり、融解エンタルピーは、９６．９Ｊ／ｇである。
【００６５】
第一の中間層（６．５μｍ）：
〜１００重量％のプロピレンホモポリマー（ＰＰ）、そのｎ−ヘプタンの可溶性率は、約４重量％（１００％のＰＰに対して）、融点は、１６３℃；および、メルトフローインデックスは、２３０℃、２．１６ｋｇロード（ＤＩＮ５３７３５）で、３．３ｇ／１０分である。
【００６６】
ベース層：
９１．６重量％のプロピレンホモポリマー（ＰＰ）、そのｎ−ヘプタンの可溶性率は、約４重量％（１００％のＰＰに対して）、融点は、１６３℃；および、メルトフローインデックスは、２３０℃、２．１６ｋｇロード（ＤＩＮ５３７３５）で、３．３ｇ／１０分、６．０重量％の炭酸カルシウム、平均粒径は約２．７μｍ、２．４重量％の二酸化チタン、平均粒径は０．１〜０．３μｍ。
【００６７】
第二の中間層（３μｍ）：
９６．４重量％のプロピレンホモポリマー（ＰＰ）、そのｎ−ヘプタンの可溶性率は、約４重量％（１００％のＰＰに対して）、融点は、１６３℃；および、メルトフローインデックスは、２３０℃、２．１６ｋｇロード（ＤＩＮ５３７３５）で、３．３ｇ／１０分、３．６重量％の二酸化チタン、平均粒径は０．１〜０．３μｍ。
【００６８】
第二の上層（０．７μｍ）：
９９．７重量％のエチレン−プロピレンコポリマー、そのエチレン比率は、４重量％（コポリマーに対して）、融点は、１３６℃；および、メルトフローインデックスは、２３０℃、２．１６ｋｇロード（ＤＩＮ５３７３５）で、７．３ｇ／１０分である、融解エンタルピーは、６４．７Ｊ／ｇ、０．１重量％の粘着防止剤、その平均粒径は約４μｍである（Ｓｙｌｏｂｌｏｃ４５）。
【００６９】
本フィルムの全ての層は、さらに、安定剤と中和剤を一般的な量で含む。
特に、フィルムを製造する場合に、以下の条件および温度を選択した：
押出し：押出し温度約２５０〜２７０℃、
冷却ロール：温度３０℃、
縦延伸：Ｔ＝１２０℃、
係数５で縦延伸する、
横延伸：Ｔ＝１６０℃、
係数９で横延伸する、
固定：Ｔ＝１００℃。
【００７０】
フィルムの第一の上層の表面を、コロナを用いて表面処理したところ、表面張力は３８ｍＮ／ｍであった。このフィルムの厚さは、３５μｍであり、不透明な外観を有していた。
【００７１】
実施例２：
実施例１に従ってフィルムを製造した。実施例１とは異なり、第二の中間層にはＴｉＯ2を含んでいなかった。残りの層の組成と製造条件に変更はない。
【００７２】
比較例１
不透明フィルムを、実施例１に従って製造した。実施例１とは異なり、第一の中間層を省略した、すなわち第一の上層をベース層の表面に直接施用した。
【００７３】
比較例２
不透明フィルムを、実施例１に従って製造した。実施例１とは対照的に、第一の上層には典型的なプロピレンコポリマーを用いた：
第一の上層（０．５μｍ）：
〜１００重量％のエチレン−プロピレンコポリマー、そのエチレン比率は、４重量％（コポリマーに対して）、融点は、１３６℃；および、メルトフローインデックスは、２３０℃、２．１６ｋｇロード（ＤＩＮ５３７３５）で、７．３ｇ／１０分、融解エンタルピーは、６４．７Ｊ／ｇである。
【００７４】
比較例３
実施例２と同様にしてフィルムを製造した。実施例２とは異なり、ベース層には空隙導入充填剤とＴｉＯ2を含んでおらず、第二の中間層もＴｉＯ2を含んでいなかった。中間層とベース層をプロピレンホモポリマーだけで製造したため、３層フィルムが得られた。
【００７５】
真空蒸着施設で、実施例と比較例による全てのフィルムを、アルミニウムコーティング材でコーティングした。金属の接着を改善するために、コーティングの前に、表面をプラズマ処理で直接処理した。表１に、実施例と比較例による金属化フィルムの特性を要約する。本発明に係る、実施例１および２のフィルムは、水蒸気および酸素に対する優れたバリア値を有し、同時に、反対側には優れた不透明および／または白色の外観を有することが示された。
【００７６】
【表１】
0004574611.tif 000002